СПОСОБ ТЕРМИЧЕСКОЙ ОБРАБОТКИ ЛИТЫХ ДЕТАЛЕЙ ИЗ НИЗКОЛЕГИРОВАННЫХ И УГЛЕРОДИСТЫХ СТАЛЕЙ

r1
к
к
с3
1. Способ термоциклической обработки литых деталей из низколегированных и углеродистых сталей, включающий высокотемпературную аустенитизацию, многократные нагревы и охлаждения со скоростью, обеспечивающей перлитное, или сорбитное, или бейнитное, или мартенситное превращение до температуры на 50-100°C ниже A, или Б, или М и окончательного охлаждения на воздухе или в закалочной жидкости и ступенчатый высокотемпературный отпуск, отличающийся тем, что высокотемпературную аустенитизацию проводят при температуре на 100-150°C выше точки А, с выдержкой 2,5-3,0 мин на 1 мм сечения детали, а многократные нагревы и охлаждения ведут в межкритическом интервале.
2. Способ по п. 1, отличающийся тем, что количество циклов нагревов и охлаждений в межкритическом интервале составляет не менее 3.
3. Способ по п. 2, отличающийся тем, что ступень высокотемпературного отпуска выбирается при температуре 400°C, с выдержкой 1,5-2 ч.